Brevet FR3071518A1 (20190329)

REVENDICATIONS1. Support papier à haute durabilité pour l'impression d'un document de sécurité, notamment un billet de banque, comprenant des fibres de cellulose, selon une proportion d'au moins 50 % en masse par rapport à la masse totale du support papier à l'état sec, des additifs et adjuvants, au moins un liant, et qui comprend en outre au moins un agent oléophobe et hydrophobe à base d'un composé organique contenant des groupements perfluoropolyéthers (PFPE), selon une concentration supérieure à 0 % et inférieure ou égale à 5 % en masse à l'état sec par rapport à la masse totale du support papier à l'état sec, caractérisé en ce qu'il comprend par ailleurs au moins un agent de renfort structurel non fibreux de la famille des agents assouplissants, c'est à dire des agents augmentant la flexibilité des fibres de cellulose , selon une quantité comprise entre 0,5 % et 15 % en masse par rapport à la masse totale du support papier à l'état sec.\n<CLM>\1\tSupport papier selon la revendication 1, caractérisé par le fait que le module d'Young dudit support, mesuré selon la norme ISO 1924 est inférieure d'au moins 30 %, de préférence de 50 à 60%, à celui d'un support papier dépourvu dudit agent de renfort structurel.\n<CLM>\1\tSupport papier selon la revendication 1 ou 2, caractérisé par le fait qu'il présente une valeur moyenne SM/ST de résistance au double pli supérieure de 100 %, et de préférence de 200 %, à celle d'un support papier dépourvu dudit agent de renfort structurel.\n<CLM>\1\tSupport papier selon l'une des revendications 1 ou 3, caractérisé en ce que la concentration en fibres de cellulose est supérieure ou égale à 85% et inférieure à 100% en masse à l'état sec par rapport à la masse totale dudit support papier à l'état sec.\n<CLM>\1\tSupport papier selon l'une des revendications 1 à 4, caractérisé en ce que tes additifs et adjuvants et liant sont présents selon une concentration supérieure à 0 % et inférieure ou égale à 15 % en masse à l'état sec par rapport à la masse totale dudit support papier à l'état sec.\n<CLM>\1\tSupport papier selon l'une des revendications précédentes, caractérisé en ce que l'agent de renfort structurel est choisi parmi les tensioactifs.\n<CLM>\1\tSupport papier selon l'une des revendications 1 à 6, caractérisé en ce que ledit agent de renfort structurel est choisi parmi les tensioactifs cationiques, notamment parmi les composés ammonium quaternaire et les polymères cationiques. 23\n<CLM>\1\tSupport papier selon l'une des revendications 1 à 5, caractérisé en ce que ledit agent de renfort structurel est choisi parmi les tensioactifs non ioniques, notamment dans le groupe constitué par le polybutylène, les acides gras à longue chaîne, c'est à dire ayant une longueur de chaîne d'au moins 10 atomes de carbone, et les acides 5 aminés gras éthoxylés.\n<CLM>\1\tSupport papier selon l'une des revendications 1 à 5, caractérisé en ce que ledit agent de renfort structurel est choisi parmi les tensioactifs anioniques.\n<CLM>\1\tSupport papier selon l'une des revendications précédentes, caractérisé en ce que les groupements perfluoropolyéthers possèdent dans leurs formules chimiques les 10 fragments de base -(CF2CF2O)m-(CF2O)n- où m et n sont des entiers.\n<CLM>\1\tDocument de sécurité, caractérisé en ce qu'il comprend un support papier selon l'une des revendications précédentes.\n<CLM>\1\tDocument de sécurité selon la revendication précédente, caractérisé en ce que ledit document est un billet de banque. 15 13.Procédé de fabrication d'un support papier selon l'une des revendications 1 à 10, caractérisé en ce qu'il comprend les étapes suivantes : a) mise en suspension dans l'eau des fibres de cellulose, b) raffinage du mélange, c) ajout des additifs, adjuvants et liant, 20 d) épuration et filtration de la suspension fibreuse, e) mise en forme du support papier, f) pressage, g) pré séchage, h) enduction du support papier, 25 i) post séchage, et en ce qu'il comprend des étapes d'ajout d'agent(s) de renfort structurel et d'ajout d'agent(s) oléophobe(s) et hydrophobe(s), seuls ou en mélange, à savoir que : - lorsqu'ils sont ajoutés seuls, c'est à dire individuellement : 30 - l'agent de renfort structurel est ajouté à l'étape c) et l'agent oléophobe et hydrophobe à l'étape h), ou inversement ; ou - les deux agents sont appliqués l'un après l'autre à l'étape h) en ligne sur ta machine à papier, le premier d'entre eux étant séché par air chaud ou rayonnement infrarouge, avant d'appliquer le deuxième, lui-même séché par air chaud ou rayonnement infrarouge. 24 - lorsqu'ils sont ajoutés en mélange, cet ajout est réalisé pendant l'étape c) ou pendant l'étape h). 14.Procédé de fabrication selon la revendication 13, caractérisé par le fait que les agents de renfort structurel et les agents otéophobe et hydrophobe sont appliqués 5 hors ligne, séparément ou en mélange, par enduction, trempage, imprégnation, surfaçage, pulvérisation, couchage à lame d'air, couchage rideau, couchage crayon, couchage par rouleaux gravés, préposés ou par transfert, type - size press », - film press ».